금속 출발 파우더 로서 , 2 ㎛ 의 평균 입자 직경 을 갖 는 Cu 파우더 ( Nippon Atomized Metal Powders co . , Ltd . , Japan ) 가 사용 되 었 다 . 개선 된 막 저항 에 적용 가능 한 다른 평균 입자 직경 ( 25 nm , 500 nm ) 을 갖 는 anatase 타입 의 세라믹 TiO 2 파우더 들 ( Sigma Aldrich co . , Ltd . , Korea ) 이 준비 되 었 다 . 세 가지 상이 한 상 ( phase ) 의 TiO 2 가 존재 한다 : 금홍석 ( rutile ) , 아 나 타제 ( anatase ) , 브루 카이트 ( brookite ) . 이 들 을 막 저항 으로 사용 하 기 위해 , 구조 적 차이 에 의해 다른 것 들 보다 높 은 저항 을 갖 는 아 나 타제 ( anatase ) 타입 의 TiO 2 가 선택 되 었 다 . 그 후 TiO 2 와 Cu 파우더 는 AD 프로세스 에 앞서 다른 비율 ( 5 , 10 , 30 , 및 50 wt %) 로 사전 - 혼합 되 었 다 . 세라믹 중 탁월 한 경도 를 갖 는 알루미나 ( Al 2 O 3 ) 기판 이 사용 되 었 으며 , 이 는 필름 과 기판 간 의 기계 적 인터로킹 을 형성 함 으로써 강한 접착 강도 를 갖 기 때문 이 다 .